СЕКЦИОНИРОВАННЫЙ РОТОР, ПАРОВАЯ ТУРБИНА, ВКЛЮЧАЮЩАЯ СЕКЦИОНИРОВАННЫЙ РОТОР, И СПОСОБ ИЗГОТОВЛЕНИЯ СЕКЦИОНИРОВАННОГО РОТОРА

1. Секционированный ротор, включающий:
высокотемпературную секцию, включающую:
первую секцию из жаропрочного материала,
вторую секцию из жаропрочного материала и
секционированную секцию из жаропрочного материала, сформированную из нескольких компонентов-подсекций из жаропрочного материала, причем секционированная секция из жаропрочного материала соединена с первой секцией из жаропрочного материала и со второй высокотемпературной секцией; и
в котором высокотемпературные компоненты-подсекции независимо изготовлены из жаропрочного сплава на основе никеля.
2. Секционированный ротор по п.1, в котором компоненты-подсекции из жаропрочного материала соединены друг с другом с помощью болтового соединения.
3. Секционированный ротор по п.1, в котором компоненты-подсекции из жаропрочного материала изготовлены из, по существу, идентичных композиций.
4. Секционированный ротор по п.1, в котором компоненты-подсекции из жаропрочного материала изготовлены из различных композиций.
5. Секционированный ротор по п.1, в котором жаропрочный сплав на основе никеля включает 16-25 мас.% Cr, 4-12 мас.% Мо, 1,0-6,0 мас.% Cb, 0,3-4,0 мас.% Ti, 0,05-1,0 мас.% Al, до 10 мас.% Fe; остаток составляют Ni и случайные примеси.
6. Секционированный ротор по п.1, в котором жаропрочный сплав на основе никеля включает 16-24 мас.% Cr, 5-15 мас.% Со, 5-12мас.%  Мо, 0,5-4,0 мас.% Ti, 0,3-3,0 мас.% Al, 0,002-0,04 мас.% В; остаток составляют Ni и случайные примеси.
7. Секционированный ротор по п.1, в котором одна или обе из первой секции из жаропрочного материала и второй секции из жаропрочного материала изготовлены из высокохромистой стали.
8. Секционированный ротор по п.7, в котором высокохромистая сталь включает 0,1-1,2мас.%Mn, до 1,5 мас.% Ni, 8,0-15,0Cr, до 4 мас.% Со, 0,5-3,0 мас.% Мо, 0,05-1,0 мас.% V, 0,02-0,5 мас.% Cb, 0,005-0,15 мас.% N, до 0,04 мас.% В, до 3,0 мас.% W; остаток составляют Fe и случайные примеси.
9. Паровая турбина, включающая: секционированный ротор, включающий:
первую секцию из жаропрочного материала; вторую секцию из жаропрочного материала; и
секционированную секцию из жаропрочного материала, сформированную из нескольких компонентов-подсекций из жаропрочного материала, причем секционированная секция из жаропрочного материала соединена с первой секцией из жаропрочного материала и со второй высокотемпературной секцией;
в которой высокотемпературные компоненты-подсекции независимо изготовлены из жаропрочного сплава на основе никеля.
10. Паровая турбина по п.9, в которой компоненты-подсекции из жаропрочного материала соединены друг с другом с помощью болтового соединения.
11. Паровая турбина по п.9, в которой компоненты-подсекции из жаропрочного материала изготовлены из по существу идентичных композиций.
12. Паровая турбина по п.9, в которой компоненты-подсекции из жаропрочного материала изготовлены из различных композиций.
13. Паровая турбина по п.9, в которой жаропрочный сплав на основе никеля включает 16-25 мас.% Cr, 4-12 мас.% Мо, 1,0-6,0 мас.% Cb, 0,3-4,0 мас.% Ti, 0,05-1,0 мас.% Al, до 10 мас.% Fe; остаток составляют Ni и случайные примеси.
14. Паровая турбина по п.9, в которой жаропрочный сплав на основе никеля включает 16-24 мас.% Cr, 5-15 мас.% Со, 5-12 мас.% Мо, 0,5-4,0 мас.% Ti, 0,3-3,0 мас.% Al, 0,002-0,04 мас.% В; остаток составляют Ni и случайные примеси.
15. Паровая турбина по п.9, в которой одна или обе из первой секции из жаропрочного материала и второй секции из жаропрочного материала изготовлены из высокохромистой стали.
16. Паровая турбина по п.15, в которой высокохромистая сталь включает 0,1-1,2 мас.% Mn, до 1,5 мас.% Ni, 8,0-15,0 мас.% Cr, до 4,0 мас.% Со, 0,5-3,0 мас.% Мо, 0,05-1,0 мас.% V, 0,02-0,5 мас.% Cb, 0,005-0,15 мас.% N, до 0,04 мас.% В, до 3,0 мас.% W; остаток составляют Fe и случайные примеси.
17. Способ изготовления секционированного ротора, включающий:
обеспечение первой секции из жаропрочного материала, второй секции из жаропрочного материала и нескольких высокотемпературных компонентов-подсекций; и
скрепление компонентов-подсекций из жаропрочного материала друг с другом с образованием секционированной секции из жаропрочного материала;
соединение первой секции из жаропрочного материала, второй секции из жаропрочного материала и секционированной секции из жаропрочного материала с образованием секции высокого давления ротора;
в котором высокотемпературные компоненты-подсекции независимо изготовлены из жаропрочного сплава на основе никеля.
18. Способ по п.17, в котором жаропрочный сплав на основе никеля включает 16-25 мас.% Cr, 4-12 мас.% Мо, 1,0-6,0 мас.% Cb, 0,3-4,0 мас.% Ti, 0,05-1,0 мас.% Al, до 10 мас.% Fe; остаток составляют Ni и случайные примеси.
19. Способ по п.17, в котором жаропрочный сплав на основе никеля включает 16-24 мас.% Cr, 5-15 мас.% Со, 5-12 мас.% Мо, 0,5-4,0 мас.% Ti, 0,3-3,0 мас.% Al, 0,002-0,04 мас.% В; остаток составляют Ni и случайные примеси.
20. Способ по п.17, в котором одна или обе из первой секции из жаропрочного материала и второй секции из жаропрочного материала изготовлены из высокохромистой стали.